(57)【要約】【課題】公知のハードコート剤である有機系、有機無機ハイブリッド系樹脂のいずれの樹脂を用いても、熱曲げ加工のできるハードコート層付き熱可塑性樹脂成形体を提供する。【解決手段】熱可塑性樹脂基材１の少なくとも片面１１にプライマー層２を介してハードコート層３を形成してなる成形体であって、プライマー層２がフィラーを含有している構成の熱可塑性樹脂成形体Ａとする。ハードコート層２があるので耐擦傷性が優れており、プライマー層を介してハードコート層が熱可塑性樹脂基材の表面に形成されているので層間剥離することがなく、プライマー層がフィラーを含有しているので、熱加工を行なう際にプライマー層が熱により柔軟になり過ぎることがなく、曲げ加工時の応力をプライマー層で緩和して外観の良好な熱加工を行なうことができる。【選択図】図１
2005178035.tif 000002
【特許請求の範囲】
【請求項１】
熱可塑性樹脂基材の少なくとも片面にプライマー層を介してハードコート層を形成してなる成形体であって、前記プライマー層がフィラーを含有してなることを特徴とする熱可塑性樹脂成形体。
【請求項２】
前記フィラーがシリカであることを特徴とする請求項１に記載の熱可塑性樹脂成形体。
【請求項３】
前記フィラーが３〜４０重量％含有されていることを特徴とする請求項１又は請求項２に記載の熱可塑性樹脂成形体。
【請求項４】
熱可塑性樹脂基材が透光性を有し、プライマー層がアクリル系樹脂、ポリウレタン系樹脂、酢酸ビニル系樹脂、ポリオレフィン系樹脂、ポリエステル系樹脂、塩化ビニル系樹脂のいずれかの樹脂よりなり、フィラーがシリカであることを特徴とする請求項１〜３のいずれかに記載の熱可塑性樹脂成形体。
【請求項５】
ハードコート層を形成するハードコート剤が有機系、有機無機ハイブリッド系樹脂のいずれかの樹脂よりなり、熱加工が可能であることを特徴とする請求項１〜４のいずれかに記載の熱可塑性樹脂成形体。
【発明の詳細な説明】
【技術分野】
【０００１】
本発明は、表面にハードコート層を有する耐擦傷性に優れた熱加工のできる熱可塑性樹脂成形体に関する。
【背景技術】
【０００２】
ポリカーボネート、ポリメチルメタクリレート、ポリエチレン、ポリプロピレン等の熱可塑性樹脂は、機械的強度に優れる透光性樹脂として、建築用素材、産業用素材、ＣＤなどの音楽用素材などの各種用途に多用されている。しかし、該樹脂は表面硬度が乏しく、その表面が傷付き易いため、成形体が透明であると、該傷が外観上視認されるために傷の付く恐れがある用途への展開を困難にしていた。そのため、上記用途に対しては、熱可塑性樹脂成形体の表面にシリコーン系、アクリル系、ポリウレタン系などよりなるハードコート層を形成して、傷を付き難くした成形体が使用されている。
【０００３】
一方、上記用途には、ハードコート層を形成した熱可塑性樹脂成形体を熱曲げ加工等の二次成形加工を施す必要のある製品も多用され、熱可塑性樹脂成形体の性能として熱加工性を有することは非常に重要なことである。しかし、熱可塑性樹脂基材の表面に形成したハードコート層は、紫外線、電子線、熱硬化により形成されてなるものであり、熱加工する際に熱可塑性樹脂基材の伸縮に追随できないため、クラック等が発生する欠点を有する。そのため、熱可塑性樹脂成形体を熱曲げ加工等の二次成形加工を施した後にハードコート層を形成する方法が行われているが、製造装置が大掛かりとなり、コストが高くつくものであった。
【０００４】
この熱加工する際に発生する欠点を改良するため、例えば、分子中に２個以上の（メタ）アクリロイルオキシ基を有し、且つ各２５℃での粘度が１５０ｃＰ以上である特定の３種の（メタ）アクリレートの混合物である多官能（メタ）アクリレート混合物（ａ１）２０〜８０重量％と、分子中に１〜２個の（メタ）アクリロイルオキシ基を有し、且つ２５℃での粘度が１５０ｃＰ未満である多官能（メタ）アクリレート（ａ２）８０〜２０重量％とからなる単量体混合物１００重量部に対し、光重合開始剤０．１〜１０重量部、紫外線吸収剤０〜６重量部及びヒンダードアミン系光安定剤０〜５重量部を添加してなる光硬化性樹脂からなるハードコート層を形成したものが知られている（特許文献１）。
【０００５】
該特許文献１では、多官能（メタ）アクリレート混合物（ａ１）の含有量が２０重量％未満では、ハードコート層に十分な硬度を付与できず、８０重量％を超えると、熱加工の良好な樹脂成形体が得られず、多官能（メタ）アクリレート（ａ２）の含有量が２０重量％未満では、ハードコート層と樹脂基材との十分な密着性が得られず、８０重量％を超えると、ハードコート層の硬度が大幅に低下する、とされている。
【特許文献１】特開平１０−３６５４０号公報
【発明の開示】
【発明が解決しようとする課題】
【０００６】
しかし、上記特許文献１に記載の成形体は、ハードコート剤として特定の樹脂を使用しなければならなかった。そのため、市販されている一般の樹脂を用いたハードコート層付き熱可塑性成形体を加熱して曲げると、表面にクラックを生じるため、熱曲げ加工を行なうことができなかった。
【０００７】
本発明は、上記問題を解決するためになされたものであって、公知のハードコート剤である有機系、有機無機ハイブリッド系樹脂のいずれの樹脂を用いても、熱曲げ加工のできるハードコート層付き熱可塑性樹脂成形体を提供することを解決課題とする。
【課題を解決するための手段】
【０００８】
上記の課題を解決するため、本発明に係る熱可塑性樹脂成形体は、熱可塑性樹脂基材の少なくとも片面にプライマー層を介してハードコート層を形成してなる成形体であって、前記プライマー層がフィラーを含有してなることを特徴とするものである。
【０００９】
前記フィラーとしては、シリカを用いることが好ましく、またフィラーの含有量は３〜４０重量％であることが好ましい。さらに、熱可塑性樹脂成形体として、熱可塑性樹脂基材が透光性を有し、プライマー層がアクリル系樹脂、ポリウレタン系樹脂、酢酸ビニル系樹脂、ポリオレフィン系樹脂、ポリエステル系樹脂、塩化ビニル系樹脂のいずれかの樹脂よりなり、フィラーがシリカであることも好ましい。また、ハードコート層を形成するハードコート剤が有機系、有機無機ハイブリッド系樹脂のいずれかの樹脂よりなり、熱加工が可能であることも好ましい。
【発明の効果】
【００１０】
本発明の熱可塑性樹脂成形体は、熱可塑性樹脂基材の表面にハードコート層を形成しているので、耐擦傷性が優れており傷付くことがない。また、ハードコート層は、プライマー層を介して熱可塑性樹脂基材の表面に形成されているので、該基材と良好に接着接合して一体化されていて層間剥離することがなく、さらに、プライマー層がフィラーを含有しているので、成形体を加熱して曲げ加工などの熱加工を行なう際に、該プライマー層が熱により柔軟になり過ぎることがなくて、曲げ加工時の応力を該プライマー層で緩和して、外観が良好な熱加工を行なうことができる。
【発明を実施するための最良の形態】
【００１１】
本発明の最良の実施形態を図面に基づいて以下説明する。
【００１２】
図1は、本発明の一実施形態を示す板状の熱可塑性樹脂成形体Ａの断面図である。
【００１３】
この熱可塑性樹脂成形体Ａは、熱可塑性樹脂よりなる基材１の一方の片面１１にプライマー層２を介してハードコート層３を形成してなるものである。
【００１４】
基材１に用いる熱可塑性樹脂は、熱可塑性を有する樹脂であれば限定されることはないが、ポリカーボネート、ポリメチルメタクリレート、ポリ塩化ビニル、ポリエチレン、ポリプロピレン、ポリスチレン、アクリロニトリル−ブタジエン−スチレン共重合体（ＡＢＳ）、非晶質／結晶質のポリエチレンテレフタレート、ポリエチレンナフタレート、６−ナイロン等が必要とする成形体の品質に応じて適宜選択して用いられる。特にポリカーボネート樹脂は、透明性、耐衝撃性に優れていて最も好ましく用いられる。この熱可塑性樹脂基材１の厚さは限定されるものではないが、０．１〜２０ｍｍの基材が用途に応じて用いられる。
【００１５】
プライマー層２は、熱可塑性樹脂基材１とハードコート層３とを接着接合するものであり、接着性樹脂にフィラーを含有させてなる層である。接着性樹脂は、基材１とハードコート層３とを接着接合するとともに、成形体Ａを熱曲げなどの熱加工する際に発生するハードコート層３の硬化収縮応力を吸収するためのものであるが、該樹脂のみでプライマー層２を形成すると、熱加工する際の加熱により、プライマー層２が軟化し過ぎて凝集力が低下し密着力不足となるため、これを解消するためにフィラーを添加し、加熱されてもプライマー層２の凝集力を保持させ、且つ曲げ加工時に加わる応力を該プライマー層２で吸収して、ハードコート層３にクラックなどが発生するのを防止し、曲げ加工された成形体Ａの外観を良好に保たせ、さらにはプライマー層２、或いはプライマー層２と基材１又はハードコート層３との夫々の界面に、膨れや空気溜りや空隙などが発生しないようにしてなるものである。
【００１６】
前記接着性樹脂としては、アクリル系樹脂、ポリウレタン系樹脂、酢酸ビニル系樹脂、ポリオレフィン系樹脂、ポリエステル系樹脂、塩化ビニル系樹脂などの熱可塑性樹脂が用いられる。また、前記フィラーとしては、シリカ、クレー、炭酸カルシウム、タルク、マイカ、水酸化アルミニウム、二酸化チタン、硫酸バリウム、酸化マグネシウム、酸化鉄などの無機フィラー、アクリルビーズ、スチレンビーズ、フェノールビーズなどの有機フィラーが用いられる。これらのフィラーのうちでも、シリカ、特にコロイダルシリカは、二酸化ケイ素の表面にＯＨ基を有するコロイド懸濁液であり、接着性樹脂との相溶性、分散性が優れている点で、最も好ましく用いられる。
【００１７】
これらのフィラーは、プライマー層２に３〜４０重量％、好ましくは１０〜３０重量％の範囲で含有させる。３重量％未満であると、加熱された際にプライマー層２の凝集力を保持することが困難になる。一方、４０重量％より多くなるとプライマー層２の接着機能が低下するとともに、柔軟性が乏しくなり曲げ時の応力を吸収できなくなるからである。このフィラーの粒径は０．００１〜１０μｍであることが好ましく、透明性成形体を得る場合は０．００１〜０．1μｍであることが特に好ましい。
【００１８】
該プライマー層２の厚みは０．１〜１０μｍ、好ましくは０．５〜５μｍの範囲で適宜選択して使用される。０．１μｍ未満であると、接着強度を保つことが困難になるとともに、柔軟性が乏しくなるので望ましくなく、また１０μｍより厚くなると、接着強度のさらなる向上が期待できないので、材料の無駄遣いとなる。
【００１９】
ハードコート層３は、公知のハードコート剤により形成されてなり、例えば、有機系、有機無機ハイブリッド系などのハードコート剤であり、熱或いは紫外線、電子線等の活性エネルギー線により硬化させた被膜により形成されてなるものである。前記有機系ハードコート剤としては、アクリル系、メラミン系、ポリウレタン系、アルキド系、含フッ素樹脂系、アクリルラジカル系、光カチオン系樹脂などが用いられ、前記有機無機ハイブリッド系としては、無機微粒子分散アクリルラジカル系、無機微粒子分散有機高分子系、無機微粒子分散オルガノアルコキシシラン系、有機高分子分散シリカ系、アクリルシリコーン系、オルガノアルコキシシラン系、オルガノアルコキシシラン・アルコキシジルコニウム系、含フッ素樹脂・オルガノアルコキシシラン系、ケイ酸塩・有機高分子系樹脂などが適宜選択して使用される。
【００２０】
さらに、ハードコート層３として、上記ハードコート剤に前記プライマー層２に使用するいずれかのフィラーを1〜２０重量％含有させて形成した塗膜であってもよい。ハードコート剤にフィラーを含有させて形成したハードコート層３は、熱或いは紫外線、電子線等の活性エネルギー線により硬化する際の硬化収縮が抑制され、熱曲げなどの熱加工時に加わる応力をさらに減少させる効果がある。
【００２１】
これらのハードコート剤の中でも、有機系ハードコート剤としてポリウレタン系樹脂が好ましく、その中でもウレタンアクリレート樹脂は、耐擦傷性に加え、可撓性にも優れるので特に好ましく用いられる。
【００２２】
このハードコート層３の厚みは、１〜２０μｍであることが好ましい。１μｍ未満であると、ハードコート性を得ることができず、一方、２０μｍより厚くなると、ハードコート性の向上が見られず、逆にクラックが発生するなどの不具合が発生し望ましくない。
【００２３】
上記の如き熱可塑樹脂成形体は、透明性成形体であっても不透明成形体であってもよいが、透明性成形体である場合は、全光線透過率が７５％以上、ヘイズ値が５％以下、好ましくは全光線透過率が８５％以上、ヘイズ値が３％以下であることが好ましい。この透明性成形体を得るためは、プライマー層２に含有させるフィラーとしては、粒径が０．００１〜０．０１μｍのシリカ系フィラーを１０〜３０重量％程度含ませることが好ましい。
【００２４】
上記の如き構成の熱可塑性樹脂成形体Ａを得るには、例えば、ポリカーボネート樹脂板などの合成樹脂板を押出し成形やプレス成形にて予め作製し、該樹脂板（基材１）に接着性樹脂とフィラーと溶剤又は水などからなるプライマー塗料を塗布固化してプライマー層２を形成し、次にその上に、ハードコート剤と溶剤又は水などからなるハードコート塗料を塗布固化してハードコート層３を形成することにより容易に製造することができる。また、別の製法としては、接着性樹脂よりなるフィルムに前記プライマー塗料でプライマー層２を、次いで前記ハードコート塗料でハードコート層３を形成して、ラミネートフィルムを別途作製し、該フィルムを押出し成形されている合成樹脂シート（基材）１にラミネートすることでも容易に製造できる。さらに別の製法としては、剥離フィルムに前記ハードコート塗料でハードコート層３を、次いでプライマー塗料でプライマー層２を形成して転写フィルムを別途作製し、該フィルムを用いて押出し成形されている合成樹脂シート（基材）１にプライマー層２とハードコート層３を転写することによっても容易に製造することができる。
【００２５】
図２は、本発明の他の実施形態を示す板状の熱可塑性樹脂成形体の断面図である。
【００２６】
本実施形態の熱可塑性樹脂成形体Ｂは、熱可塑性樹脂基材１が基材本体１２とその片表面に設けられている耐候層１３とで形成されている点で前記実施形態の成形体Ａとは異なる。基材本体１２は熱可塑性樹脂で形成されており、その片表面の耐候層１３は熱可塑性樹脂に公知の紫外線吸収剤、光安定剤などを１〜５重量％添加した組成物で形成されている。この耐候層１３は基材本体１２の光劣化を防ぐ層であり、基材１を製作する際に、基材本体１２と共に２層共押出し成形すればよい。
【００２７】
その他の、プライマー層２とハードコート層３の各構成は前記実施形態の成形体Ａと同じであるので、同じ符号を付して説明を省略する。
【００２８】
この実施形態の熱可塑性樹脂成形体Ｂにおいても、ハードコート層３により耐擦傷性が優れており傷付くことがなく、プライマー層２により基材１とハードコート層３とを接着接合すると共に熱曲げなどの熱加工時の応力を緩和し外観の良好な熱加工成形体を得ることができる。
【００２９】
上記の各実施形態の成形体においては、基材１の片面にのみプライマー層２とハードコート層３とを形成したが、基材１の両面にこれらの各層を形成することで、基材１の両面にハードコート層３を形成した成形体とすることもできる。また、成形体の形態も板状に限らず他の異形体でもよい。更に、熱加工の一例として熱曲げ加工を挙げたが、真空成形、圧空成形，型押し成形などの公知の熱加工も採用できる。
【００３０】
以下に実施例および比較例を挙げて更に具体的に本発明を記述する。
【００３１】
（実施例１〜６）
厚さ５０μｍの２軸延伸ポリエチレンテレフタレートフィルムに、ウレタンアクリレート塗料を用いて厚さ１０μｍのハードコート層を形成し、該層の上に、ウレタン樹脂にコロイダルシリカを３重量％、５重量％、１０重量％、２０重量％、３０重量％、４０重量％添加含有させた各プライマー塗料により厚さ１μｍのプライマー層を形成することで、各転写フィルムを作製した。ポリカーボネート樹脂を用いて厚さ５ｍｍのポリカーボネート樹脂シートを押出しつつ、前記各転写フィルムのプライマー層をシート面に押し当てて、プライマー層とハードコート層とを転写することで、ポリカーボネート樹脂基材、プライマー層、ハードコート層とがこの順で積層された３層構造の各本発明成形板（成形体）を得た。これを実施例１、２、３，４、５、６とする。
【００３２】
各実施例の成形板の耐擦傷性は、ＪＩＳ  Ｋ６７３５に基づく耐摩耗性試験（摩耗輪ＣＳ−１０Ｆ、荷重５００ｇｆ）を（株）東洋精機製作所製ロータリーアブレージョンテスタｔｙｐｅ−ｔを用いて行い、０回転、１００回転後の各ヘイズ値をスガ試験機（株）製直読ヘーズコンピューターＨＧＭ−２ＤＰを用いて調べ、その増加したヘイズ値を求めた。各測定結果を表１に記載する。
【００３３】
また、各実施例の成形板の密着性を、ＪＩＳ  Ｋ５４００に基づいて、碁盤目密着性を調べた。初期と、煮沸水に３０分、６０分浸漬した後の各成形板についてテストを行ない、それぞれの未剥離の数を調べた。その結果を表１に併記する。
【００３４】
また、各実施例の透明性を、ＪＩＳ  Ｋ７３６１−１に基づき、前記スガ試験機（株）製直読ヘーズコンピューターＨＧＭ−２ＤＰを用いて全光線透過率とヘイズ値を調べた。その結果を表１に併記する。
【００３５】
さらに、熱加工性を調べるため、曲率半径５０ｍｍの雄型と雌型の木型を作製し、各実施例の成形板を乾燥後、加熱（２２０℃、５分）して雄型と雌型の間に挟み、型押し成形を行ない、曲率半径５０ｍｍの半円形の熱加工成形体を得た。この熱加工成形体を観察し、白化、シワ、クラック等の有無を調べた。その結果を表１に併記する。
【００３６】
（比較例１）
実施例１に於けるプライマー塗料の組成を、ウレタン樹脂のみにした塗料を用いた以外は、実施例１と同様にして、比較用の成形板を作製した。これを比較例１とする。
【００３７】
この比較例１の成形板について、耐摩耗性、碁盤目密着性、透明性、熱加工性を、実施例１と同様に測定した。その結果を表１に併記する。
【００３８】
（比較例２）
実施例１に於けるプライマー塗料の組成を、ウレタン樹脂にコロイダルシリカを５０重量％含有させた塗料を用いた以外は、実施例１と同様にして、比較用の成形板を作製した。これを比較例２とする。
【００３９】
この比較例２の成形板について、耐摩耗性、碁盤目密着性、透明性、熱加工性を、実施例１と同様に測定した。その結果を表１に併記する。
【００４０】
【表１】
2005178035.tif 000003
【００４１】
この表１から理解されるように、実施例１、２、３、４、５、６のプライマー層にコロイダルシリカを含有させた各成形板は、耐摩耗性（ヘイズ値の増加）が８％以内であり、コロイダルシリカを含有させない比較例１の５．６％と比べても遜色ない範囲であり、良好な耐摩耗性を有するとともに、白化、シワ、クラックが発生せず良好な熱加工性を有していることがわかった。しかし、比較例１は良好な耐擦傷性を有するものの、熱加工時において白化、シワ、クラックといった不具合が発生し、熱加工性にはプライマー層へのコロイダルシリカの含有が有効であることがわかった。
【００４２】
また、実施例１〜６、比較例２からわかるように、プライマー層におけるコロイダルシリカ含有量は、３０重量％まで増加させても煮沸密着性は優れているが、４０重量％まで増加すると若干剥離する傾向となり、５０重量％まで増加させると剥離が生じており、４０重量％までの範囲であれば十分実用性のある密着性を有する。
【００４３】
そして、各実施例１〜６、各比較例１、２のいずれの成形板においても、初期の全光線透過率は９０％以上、ヘイズ値は０．８％以下であり、優れた透明性を有していて、プライマー層にコロイダルシリカを含有させても透明性に何等影響しないことがわかった。
【産業上の利用可能性】
【００４４】
本発明の熱可塑性樹脂成形体は、熱加工可能な耐擦傷性を有する熱可塑性樹脂成形体であるので、板状の成形体より種々の曲面を有する熱加工成形体とすることができ、特に直角にも曲げることができるので、箱体を用意に作製することができる。
【図面の簡単な説明】
【００４５】
【図１】本発明の一実施形態を示す熱可塑性樹脂成形体の断面図である。
【図２】本発明の他の実施形態を示す熱可塑性樹脂成形体の断面図である。
【符号の説明】
【００４６】
１      熱可塑性樹脂基材
１１    片面
２      プライマー層
３      ハードコート層
【図１】
2005178035.tif 000004
【図２】
2005178035.tif 000005